(57)【要約】＜課題＞従来の合成繊維の延伸装置は、１２０本以上の繊維東を延伸しようとすると、特に中心部の繊維が充分に加熱軟化されず、そのため繊維の白化や糸切れが発生した。＜解決手段＞合成繊維の繊維束を第１ローラに供給した後、該第１ローラより大きい周速度で回転する第２ローラに供給して前記繊維束を延伸させる際に、該繊維束を該第１ローラと該第２ローラとの間に配置した中空箱状の加熱槽の内部に導入して加熱軟化させる合成繊維の延伸方法において、上記加熱槽内で、上記繊維束を帯状にその幅を広げると共に、該繊維束を接触加熱により加熱する合成繊維の延伸方法。
2004113600.tif 000002
【特許請求の範囲】
【請求項１】
合成繊維の繊維束を第１ローラに供給した後、該第１ローラより大きい周速度で回転する第２ローラに供給して前記繊維束を延伸させる際に、該繊維束を該第１ローラと該第２ローラとの間に配置した中空箱状の加熱槽の内部に導入して加熱軟化させる合成繊維の延伸方法において、
上記加熱槽内で、上記繊維束を帯状にその幅を広げると共に、該繊維束を接触加熱により加熱する合成繊維の延伸方法。
【請求項２】
前記合成繊維がポリ塩化ビニル樹脂製である請求項１に記載の合成繊維の延伸方法。
【請求項３】
前記合成繊維が人工毛髪用合成繊維である請求項２に記載の合成繊維の延伸方法。
【請求項４】
合成繊維の繊維束を供給する第１ローラ、該第１ローラより大きい周速度で回転し該第１ローラとの周速度差により該繊維束を延伸する第２ローラ、及び、該第１ローラと該第２ローラとの間に配置され該繊維束をその内部に導入して加熱軟化するための中空箱状の加熱槽を有する合成繊維の延伸装置において、
上記加熱槽内に、該繊維束を加熱するとともに該繊維束に帯状に拡幅変形させながら摺動抵抗を付与するための、それぞれ加熱可能な複数の支持体と、隣り合う２つの支持体の中間付近に設けられた、加熱可能な加圧体とからなる加熱・抵抗付与装置が設けられ、
これら支持体及び加圧体はともに上記第２ローラの軸に平行に設置された棒状体であってそれぞれ該繊維束に接し、
加圧体は、その加圧体に隣接する２つの支持体の繊維束摺接面を共に含む平面から離間して配置されている延伸装置。
【請求項５】
上記支持体を２つ、加圧体を１つ有する延伸装置であって、これら２つの支持体のうち、繊維束進行方向上流側に設置された第１支持体が、加熱槽の繊維束導入口と加熱槽の中央との間の位置に配置され、
第２支持体は、該第１支持体から繊維束進行方向下流の方向へ６５〜５５０ｍｍの位置に配置され、かつ、
加圧体が、該第１支持体の繊維束摺接面と第２支持体の繊維束摺接面とを含む平面の、第１支持体から繊維束進行方向下流の方向に５０〜３５０ｍｍの位置から垂直に１０〜２００ｍｍ離間した位置に配置されている請求項４に記載の延伸装置。
【請求項６】
上記支持体及び加圧体がともに、これら支持体及び加圧体に供給される電気エネルギーにより加熱可能となっている請求項４または請求項５に記載の延伸装置。
【請求項７】
上記支持体及び加圧体がともに、外部からこれら支持体及び加圧体の内部に供給される加熱用流体により加熱可能となっている請求項４または請求項５に記載の延伸装置。
【請求項８】
前記合成繊維がポリ塩化ビニル樹脂製である請求項４ないし請求項７のいずれかに記載の延伸装置。
【請求項９】
前記合成繊維が人工毛髪用合成繊維である請求項８に記載の延伸装置。
【発明の詳細な説明】
【技術分野】
【０００１】  本発明は、合成繊維の延伸方法及び延伸装置に係り、特に、ウイッグ、ヘアピース、ブレード、エクステンションヘアー等の頭髪装飾用等に用いられ、あるいはドールヘアーなどとして各種人形に用いられる人工毛髪を得るための、延伸方法及び延伸装置に関するものである。
【背景技術】
【０００２】  合成繊維の延伸装置としては、繊維を供給する第１ローラと、繊維を延伸する第２ローラと、これら第１ローラと第２ローラとの間に配置され、繊維に走行抵抗を付与する抵抗体を有する加熱槽からなるものが知られている（例えば、特許文献１参照）。
これらの延伸装置は、繊維に走行抵抗を付与する抵抗体と繊維との係合度合を調節手段によって調整し、抵抗体から繊維に付与する走行抵抗を加減できるようにしたものである。これらの延伸装置にあっては、単繊維あるいは数本の繊維を延伸する際には何ら問題なかった。【０００３】  しかしながら、未延伸の繊維を１２０本以上の繊維束として同時に延伸しようとすると、表層部と中心部では均一に加熱できないため、特に中心部の繊維が充分に軟化されないため、その中心部にある繊維の白化や糸切れが発生してしまうという問題があった。また、中心部を充分に軟化させようとすると、加熱されすぎた表層部が溶融されて糸切れが生じるという新たな課題が生じた。【０００４】  特に、ポリ塩化ビニル樹脂製の人工毛髪用合成繊維の場合、未延伸の繊維は１２０〜３２０デニールであって一般用との合成繊維より比較的繊維径が大きい繊維であり、さらに、加熱による軟化の発現が他の原料から成る合成繊維と大きく異なり、また、得られた製品が人工毛髪と云う特殊な分野であるとともに、極めて厳しい品質管理が求められるため、他分野の技術の応用が極めて困難であった。【０００５】  繊維の白化とは繊維が延伸された際に、繊維を構成する樹脂組成物がミクロ的に切断して繊維の表面が白くなってしまう現象をいい、糸切れとは、白化現象が進行したり、溶融しすぎた結果、繊維自体が切断してしまう現象を云う。
【特許文献１】特許第３２７４２５３号公報
【発明の開示】
【発明が解決しようとする課題】
【０００６】  本発明は、上記した従来の問題点を改善する、すなわち、１２０本以上の単繊維からなる繊維束を延伸する際でも、繊維の白化や糸切れを防止できる延伸方法及び延伸装置を提供することを目的とする。
【課題を解決するための手段】
【０００７】  本発明者等は、鋭意検討した結果、繊維束を帯状に変形させると共に摺動抵抗を付与させる抵抗付与装置を加熱槽の特定の位置に設けることにより、繊維束を均一に加熱軟化することができ、繊維の白化や糸切れを防止できることを見出し本発明に至った。【０００８】  すなわち、本発明の延伸方法は上記課題を解決するため、請求項１に記載の通り、合成繊維の繊維束を第１ローラに供給した後、該第１ローラより大きい周速度で回転する第２ローラに供給して前記繊維束を延伸させる際に、該繊維束を該第１ローラと該第２ローラとの間に配置した中空箱状の加熱槽の内部に導入して加熱軟化させる合成繊維の延伸方法において、上記加熱槽内で、上記繊維束を帯状にその幅を広げると共に、該繊維束を接触加熱により加熱する合成繊維の延伸方法である。【０００９】  また、本発明の延伸方法は請求項２に記載の通り、請求項１に記載の延伸方法において、前記合成繊維がポリ塩化ビニル樹脂製である合成繊維の延伸方法である。【００１０】  また、本発明の延伸方法は請求項３に記載の通り、請求項２に記載の延伸方法において、前記合成繊維が人工毛髪用合成繊維である合成繊維の延伸方法である。【００１１】  また、本発明の延伸装置は上記課題を解決するため、請求項４に記載の通り、合成繊維の繊維束を供給する第１ローラ、該第１ローラより大きい周速度で回転し該第１ローラとの周速度差により該繊維束を延伸する第２ローラ、及び、該第１ローラと該第２ローラとの間に配置され該繊維束をその内部に導入して加熱軟化するための中空箱状の加熱槽を有する合成繊維の延伸装置において、上記加熱槽内に、該繊維束を加熱するとともに該繊維束に帯状に拡幅変形させながら摺動抵抗を付与するための、それぞれ加熱可能な複数の支持体と、隣り合う２つの支持体の中間付近に設けられた、加熱可能な加圧体とからなる加熱・抵抗付与装置が設けられ、これら支持体及び加圧体はともに上記第２ローラの軸に平行に設置された棒状体であってそれぞれ該繊維束に接し、加圧体は、その加圧体に隣接する２つの支持体の繊維束摺接面を共に含む平面から離間して配置されている延伸装置である。【００１２】  また、本発明の延伸装置は請求項５に記載の通り、請求項４に記載の延伸装置において、上記支持体を２つ、加圧体を１つ有する延伸装置であって、これら２つの支持体のうち、繊維束進行方向上流側に設置された第１支持体が、加熱槽の繊維束導入口と加熱槽の中央との間の位置に配置され、第２支持体は、該第１支持体から繊維束進行方向下流の方向へ６５〜５５０ｍｍの位置に配置され、かつ、加圧体が、該第１支持体の繊維束摺接面と第２支持体の繊維束摺接面とを含む平面の、第１支持体から繊維束進行方向下流の方向に５０〜３５０ｍｍの位置から垂直に１０〜２００ｍｍ離間した位置に配置されている延伸装置である。【００１３】  また、本発明の延伸装置は請求項６に記載の通り、請求項４または請求項５に記載の延伸装置において、上記支持体及び加圧体がともに、これら支持体及び加圧体に供給される電気エネルギーにより加熱可能となっている延伸装置である。【００１４】  また、本発明の延伸装置は請求項７に記載の通り、請求項４または請求項５に記載��延伸装置において、上記支持体及び加圧体がともに、外部からこれら支持体及び加圧体の内部に供給される加熱用流体により加熱可能となっている延伸装置である。【００１５】  また、本発明の延伸装置は請求項８に記載の通り、請求項４ないし請求項７のいずれかに記載の延伸装置において、前記合成繊維がポリ塩化ビニル樹脂製である延伸装置である。【００１６】  また、本発明の延伸装置は請求項９に記載の通り、請求項８に記載の延伸装置において前記合成繊維が人工毛髪用合成繊維である延伸装置である。
【発明の効果】
【００１７】  本発明の延伸方法によれば、１２０本以上の繊維束を同時に延伸しようとした場合であって、繊維束の表層部及び中心部を共に均一に加熱できるので、繊維束の中心部であっても、表層部と同様に、繊維の白化及び糸切れが共に発生しない延伸が可能となる。【００１８】  また、本発明の延伸装置によれば、１２０本以上の繊維束を同時に延伸しようとした場合であって、繊維束の表層部及び中心部を共に均一に加熱できるので、繊維束の中心部であっても、表層部と同様に、繊維の白化及び糸切れが共に発生しない延伸が可能となる。
【図面の簡単な説明】
【００１９】［図１］本発明に係る合成繊維の延伸装置（実施例１）の主要部を模式的に示した断面図である。
［図２］実施例１の抵抗付与装置４と合成繊維の繊維束５との状態を模式的に示した部分斜視図
［図３］第１支持体が供給される電気エネルギーにより加熱可能となっている例を示すモデル図である。
［図４］外部から支持体内部に供給される加熱用流体により加熱可能となっている例を示すモデル図である。
［図５］加熱槽３の加熱・抵抗付与装置４付近のモデル拡大断面図である。
【符号の説明】
【００２０】  １    第１ローラ
２    第２ローラ
３    加熱槽
３１  繊維束導入口
３２  繊維束排出口
４    抵抗付与装置
４１  支持体（第１支持体）
４２  支持体（第２支持体）
４３  加圧体
５    繊維束
【発明を実施するための最良の形態】
【００２１】  本発明における加熱・抵抗付与装置は、断面が円状の繊維束を上下方向又は左右方向より挟み込んで帯状に拡幅変形させると共に、繊維束に摺動抵抗を付与するためのものであるとともに、拡幅変形させた繊維束を効果的に加熱するものである。ここで、抵抗付与装置の形状は、それぞれ加熱可能な複数の支持体と、隣り合う２つの支持体の中間ないし中間付近に設けられた、加熱可能な加圧体とからなるものである。【００２２】  すなわち、加熱・抵抗付与装置は、繊維束を帯状に拡幅させて変形させることで、繊維束の表層部と中心部を近接させて、繊維束全体を均一に加熱し、軟化させることができるものであり、さらに繊維束に摺動抵抗を与えることで、繊維の延伸開始位置を固定して繊維を均一に延伸できるようにしたものである。【００２３】  なお、加熱・抵抗付与装置における複数の、棒状の支持体は、通常、第１ローラの繊維束接触面と第２ローラの繊維束接触面と含む平面に、その繊維との接触面が位置するように配するが、装置製作上の必要がある場合、あるいは、特に高い摺動抵抗を付与しようとする場合などではこの限りでない。【００２４】  本発明における支持体及び加圧体の形状は本発明の効果を損なわない限りにおいて特に限定されないが、これらは繊維束と接摺する接触部材であるため、なめらかな形状であることが必要で、例えば断面が円形、楕円形、多角形の棒状体や板状体などが挙げられ、これらの１種またはこれらを組み合わせて採用できる。なお、形状として棒状体を採用した際には直径１０〜１５０ｍｍ、板状体を採用した際には厚さ５〜３０ｍｍとし、共に繊維との接触部に半径５〜７５ｍｍの曲面加工を施したものが望ましい。【００２５】  また、本発明における支持体及び加圧体の材料としては、鉄、ステンレス、銅、真鍮等の金属材料や、セラミックス等の無機材料が挙げられ、これらから適宜選択して採用すればよい。【００２６】  本発明における支持体及び加圧体の材料は加熱可能であることが必要である。加熱槽で雰囲気温度を高めても、繊維自体が延伸可能な温度とするには、加熱槽の大きさを巨大なものとしても充分な加温ができない。繊維束と接触する支持体及び加熱体が加熱されていることで、それらと繊維束との接触による伝熱で、繊維束をその内部まで確実に加熱することができる。【００２７】  これら支持体及び加圧体の加熱は、これらに供給される電気エネルギーによる抵抗加熱等により行うことができ、あるいは、外部からこれらの内部に供給される熱媒としての加熱用流体によりおこなうことができる。前者の場合では、これら支持体、加圧体及びこれらの加熱のための設備の製造コストは安価となるが、ランニングコストが高くなる。後者の場合では加熱流体を加熱しやすいため、前者よりもランニングコストが低くなるとともに、これら支持体、加圧体及びこれらの加熱のための設備の製造コストが高いものとなる。【００２８】  本発明の加熱槽において、繊維束を加熱軟化させる手段は従来公知のものを採用でき、例えば、電熱、蒸気、温水、温油等がある。なお、加熱温度は、延伸する合成繊維の素材に合わせて適宜設定すればよい。【００２９】  本発明では、このような第１ローラと第２ローラとの間に配置した中空箱状の加熱槽の内部に導入して加熱軟化させるときに、加熱槽内で、繊維束を帯状にその幅を広げると共に、繊維束を加熱された接触部材、すなわち、共に加熱された支持体及び加圧体と接触させることによる接触加熱により、加熱槽だけでの加熱では果たせなかった、繊維束中央部の繊維の充分な加熱も可能となり、その結果、白化や、糸切れを未然に防止しながら、第１ローラと第２ローラとにより所定の倍率に延伸することが可能となる。【００３０】  本発明の延伸方法や延伸装置に供される合成樹脂としては、繊維として成形可能な従来公知の合成樹脂があり、ポリスチレン樹脂、ポリフェニレンエーテル樹脂、ポリオレフィン樹脂、ポリアミド樹脂、ポリエステル樹脂、ポリフェニレンスルフィド樹脂、ポリメタクリレート樹脂、ポリ塩化ビニル樹脂等がある。具体的には、ポリスチレン樹脂では、ポリスチレン、ポリスチレン−アクリロニトリル共重合体、スチレン−（メタ）アクリレート共重合体等がある。ポリフェニレンエーテル樹脂では、ポリ（２，６−ジメチル−１，４−フェニレンエーテル）、ポリ（２，６−ジエチル−１，４−フェニレンエーテル）、ポリ（２−メチル−６−エチル−１，４−フェニレンエーテル）等がある。ポリオレフィン樹脂ではポリエチレン、ポリプロピレン等がある。ポリアミド樹脂では、ナイロン６、ナイロン６６等がある。ポリエステル樹脂ではポリアルキレンテレフタレート、ポリアリレート、ポリカーボネート等がある。ポリメタクリレート樹脂ではポリメチルメタクリレート、ポリブチルメタクリレート等がある。ポリ塩化ビニル樹脂では、ポリ塩化ビニル単独重合体、塩化ビニル−塩化ビニリデン共重合体、塩化ビニル−アクリロニトリル共重合体、塩化ビニル−エチレン共重合体、塩化ビニル−プロピレン共重合体、塩化ビニル−アルキルビニルエーテル共重合体、塩化ビニル−酢酸ビニル共重合体、塩化ビニル−アクリル酸エステル共重合体、塩化ビニル−マレイン酸エステル共重合体等がある。【００３１】  本発明において合成樹脂として人工毛髪に最適なポリ塩化ビニル樹脂を採用する場合、目的に応じてポリ塩化ビニル樹脂組成物に使用される公知の添加剤を本発明の効果を阻害しない範囲で添加できる。添加剤としては、加工助剤、強化剤、紫外線吸収剤、酸化防止剤、帯電防止剤、充填剤、難燃剤、顔料、初期着色改善剤、導電性付与剤、表面処理剤、光安定剤、香料等がある。【００３２】  ここで、支持体を２つ、加圧体を１つそれぞれ有する加熱・抵抗付与装置での場合には、その繊維束の進行方向上流側に設置された第１支持体は、第１ローラから供給された繊維束を加熱槽の繊維束導入口へ安定的に導入するものである。ここで第１支持体の設置位置は、加熱槽の繊維束の導入口より第１ローラ側であると、繊維束を加熱槽に安定的に導入できなくなって繊維の白化や糸切れが発生し、あるいは、加熱槽の中央部より繊維束進行方向下流の方向側であると繊維束が延伸時に振動して繊維の白化や糸切れが発生してしまうため、加熱槽の繊維束導入口と加熱槽の中央との間の位置であることがよい。【００３３】  さらに、第１支持体よりも繊維束の進行方向下流側に設置された第２支持体は、後述する加圧体によって摺動抵抗が付与���れた繊維束を、加熱槽の排出口から安定して排出するためのものである。ここで第２支持体の設置位置は、加熱槽の全長や繊維東の移動速度にもよるが、第１支持体から繊維束進行方向下流の方向へ６５〜５５０ｍｍの位置に配置されていることが好ましい。ここで、６５ｍｍ未満の位置であると繊維束にかかる抵抗が大きくなりすぎて繊維が糸切れしてしまい、５５０ｍｍを超えた位置であると繊維束が帯状に拡幅・変形しなくなって均一に加熱されなくなり繊維の白化が発生してしまう。【００３４】  加圧・抵抗付与装置の加圧体は、上記第１支持体及び第２支持体と相俟って、断面円状の繊維束を挟み込んで、帯状に拡幅・変形させるとともに、繊維束に摺動抵抗を付与するためのものである。ここで、加圧体が、該第１支持体の繊維束摺接面と第２支持体の繊維束摺接面とを含む平面の、第１支持体から繊維束進行方向下流の方向に５０〜３５０ｍｍの位置から垂直に１０〜２００ｍｍ離間した位置に配置されていることが望ましい。【００３５】  すなわち、第１支持体から繊維束進行方向への変位が５０ｍｍ未満であると繊維束にかかる抵抗が大きくなりすぎて繊維が糸切れしやすくなり、５５０ｍｍ超であると繊維束が効果的に帯状に拡幅・変形されなくなって、均一加熱が困難となり、その結果、繊維の白化が発生しやすくなる。【００３６】  また、加圧体の上記平面からの垂直な離間距離が、１０ｍｍ未満であると、繊維束が帯状に変形しなくなって均一に加熱されなくなり繊維の白化が発生しやすくなり、２００ｍｍを超えてしまうと繊維束にかかる抵抗が大きくなりすぎて繊維が糸切れしやすくなるため、加圧体の上記平面からの垂直な離間距離は１０〜２００ｍｍの位置がよい。
【実施例】
【００３７】  本発明に係る合成繊維の延伸装置の実施例を図１及び図２を参照しつつ説明する。【００３８】  図１は本発明に係る合成繊維の延伸装置（実施例１）の主要部を模式的に示した断面図である。【００３９】  図１中、符号１はポリ塩化ビニル樹脂からなる合成繊維の繊維束５を供給する第１ローラを示し、符号２は第１ローラ１より大きい周速度で回転し該第１ローラ１との周速度差により該繊維束を延伸する第２ローラを、符号３は第１ローラ１と該第２ローラ２との間に配置され繊維束５をその内部に導入して加熱軟化するための中空箱状の加熱槽４（本例では全長が２ｍ）を示し、符号３１及び３２は加熱槽３の繊維束導入口及び繊維束排出口をそれぞれ示している。この加熱槽３内には、繊維束５を加熱するとともに繊維束５に帯状に拡幅変形させながら摺動抵抗を付与するための、それぞれ加熱可能な複数の支持体４１（繊維束進行方向上流側に設置された第１支持体）及び４２（第１支持体から繊維束進行方向下流の方向に設置された第２支持体）と、これら２つの支持体４１及び４２の中間付近に設けられた、加熱可能な加圧体４３とからなる加熱・抵抗付与装置４が設けられている。【００４０】  一方、図２は、実施例１の抵抗付与装置４（いずれも断面形状が直径が３０ｍｍの円である丸棒形状であり、ステンレスからなる、第１支持体４１、第２支持体４２及び加圧体４３から構成される。本例ではこれらの加熱手段はそれぞれに内蔵された電熱ヒータである）と合成繊維の繊維束５との状態を模式的に示した部分斜視図である。なお、これら図１及び図２中の矢印は、繊維束の流れ方向を示したものである。【００４１】  図３は第１支持体が供給される電流により加熱可能となっている例として、加熱手段として電熱ヒータを内蔵させた状態を示すモデル図であり、図４は、外部から支持体内部に供給される加熱用流体により加熱可能となっている例を示すモデル図である。なお、本発明における延伸装置では、ポリ塩化ビニル樹脂からなる合成繊維を用いることから、これら第１支持体、第２支持体及び加熱体は９０℃以上１５０℃以下に加熱可能であることが望ましい。９０℃未満であるとこれらの加熱の効果が得られにくく、また、１５０℃超であると温度が高すぎ、繊維が溶融して糸切れが発生してしまう。なお、これら第１支持体、第２支持体及び加熱体はすべて同じ温度に設定しても良く、あるいは、最良の結果を得るために、それぞれの温度を変えて設定しても良い。【００４２】  実施例１の延伸装置では、その加熱・抵抗付与装置４で第１支持体４１、第２支持体４２と加圧体４３の位置をそれぞれ移動可能としてある。【００４３】  ここで、第１支持体、第２支持体及び加圧体はそれぞれ所望の位置（繊維束導入口からの距離及び上下方法の位置）に固定可能となっている。ここで、これら第１支持体４１、第２支持体４２及び加圧体４３の位置、すなわち、加熱槽３の加熱・抵抗付与装置４付近のモデル拡大断面図である図５において、加熱槽３の繊維束導入口４１と第１支持体との距離ｄ１、第１支持体４１と第２支持体の距離ｄ２、ｄ３は第１支持体４１と加圧体４３までの距離ｄ３、そして、第１支持体の繊維束摺接面と第２支持体の繊維束摺接面とを含む平���からの加圧体の離間距離（以下「加圧体の離間距離」とも云う）ｈをそれぞれ調整し、そのときの延伸後の繊維の状態への影響を調べた。【００４４】  すなわち、２００デニール、ポリ塩化ビニル樹脂製の単繊維１２０本からなる繊維束（未延伸糸）を、第１ローラ１から１３０℃に加熱した加熱槽３内に１００ｍ／ｍｉｎの速度で供給し、共に内蔵された電熱ヒータにより加熱された第１支持体４１、第２支持体４２及び加圧体４３からなる抵抗付与装置４によって加熱延伸し、第２ローラで４００ｍ／ｍｉｎの速度で引き取って４倍の延伸を行った。この延伸後の繊維束１００ｍを目視にて確認し、白化した繊維が１本も確認されなかった場合を合格（○）、１本でも白化していた場合を不合格（×）とした。また、このとき、糸切れが１本もなかった場合を合格（○）、１本でも糸切れしていた場合を不合格（×）とした。なお、この評価は、人工毛髪として求められる非常に厳格な品質管理に即した非常に厳しいものである。【００４５】  それら実験の結果を表１及び表２に示す。なお、これら表中、第１支持体の繊維束摺接面と第２支持体の繊維束摺接面とを含む平面からの加圧体の離間距離ｈが正の値となっている場合には、繊維束に対して、第１支持体４１及び第２支持体４２は繊維束５に対して上方から接し、かつ、加圧体４３は下方から接している状態（図１に示した状態）であることを示し、加圧体の垂直位置の値が負の値となっている場合には、繊維束に対して、第１支持体４１及び第２支持体４２は繊維束５に対して下方から接し、かつ、加圧体４３は上方から接している状態であることを示す。また、加熱槽３の繊維束導入口４１と第１支持体との距離ｄ１が負となっている場合には、第１支持体は加熱槽３の外に設けられていることを示す。【００４６】
2004113600.tif 000003
2004113600.tif 000004
【００４７】
2004113600.tif 000005
2004113600.tif 000006
【００４８】  表１及び表２により、本発明の延伸装置によれば、白化や糸切れなしで、人工毛髪に適した繊維を得ることができることが判る。
【産業上の利用可能性】
【００４９】  本発明によれば、１２０本以上の単繊維からなる繊維束を延伸する際でも、繊維の白化や糸切れを防止できる人工毛髪用合成繊維の延伸方法及び延伸装置を実現することができ、人工毛髪用合成繊維の生産性を高めることができた。
【図１】
2004113600.tif 000007
【図２】
2004113600.tif 000008
【図３】
2004113600.tif 000009
【図４】
2004113600.tif 000010
【図５】
2004113600.tif 000011
【国際調査報告】
2004113600.tif 000012
2004113600.tif 000013
2004113600.tif 000014